상기 본 발명 의 합금 으로 조성 된 티타늄 합금 원소 은 통상 의 진공 아크 용해 등 에 의해 아르곤가스 분위기 하 에서 용해 처리 되 었 다 . 용해 된 잉곳 은 700 ~ 1100 ℃ 의 고온 영역 에서 일정 시간 동안 균질 화 처리 한 후 상온 영역 으로 100 ℃/ sec 의 냉각 속도 로 수 냉하 거나 수 냉전 에 압연 이나 단조 등 과 열 간성 형 공정 을 거쳐 원 하 는 형상 으로 제조 할 수 있 다 .